(57)【要約】【課題】天井材と床材との間に中材を挟んだ構造の肩パッドのソフトな風合いや着用感を損なうことなく、肩パッドの取付後に発生する伸びを止めることにより、型くずれを防ぐことができる肩パッドを提供することを課題とする。【解決手段】天井材と床材との間に短冊状の通気性の補強材が、該補強材の長手方向が肩パッドの袖側端部に対して略平行になるようにして積層されており、且つ該補強材は該天井材および／または該床材に固着しており、該補強材の長手方向の５％モジュラス値が、該天井材、該床材、該中材の各縦方向および各横方向の何れの５％モジュラス値よりも高いことを特徴とする肩パッドによる。【選択図】　図１
2004019030.tif 000002
【特許請求の範囲】
【請求項１】
天井材と床材とが中材を挟んで積層された肩パッドであって、該天井材と該床材との間に短冊状の通気性の補強材が該補強材の長手方向が該肩パッドの袖側端部に対して略平行になるようにして積層されており、且つ該補強材は該天井材および／または該床材に固着しており、該補強材の長手方向の５％モジュラス値が、該天井材、該床材、該中材の各縦方向および各横方向の何れの５％モジュラス値よりも高いことを特徴とする肩パッド。
【請求項２】
前記補強材のＫＥＳ試験法によるＢ値が前記天井材または床材のＢ値よりも低いことを特徴とする請求項１に記載の肩パッド。
【請求項３】
前記補強材が前記天井材と前記中材との間に積層されており、該補強材は該天井材および／または該中材に固着していることを特徴とする請求項１または２に記載の肩パッド。
【請求項４】
前記補強材が前記肩パッドの肩線部を含む後身頃部側に偏在して積層されていることを特徴とする請求項１〜３の何れかに記載の肩パッド。
【請求項５】
前記補強材が繊維同士が接着した不織布であることを特徴とする請求項１〜４の何れかに記載の肩パッド。
【請求項６】
前記補強材がセルロース系繊維を含む不織布であることを特徴とする請求項１〜５の何れかに記載の肩パッド。
【発明の詳細な説明】
【０００１】
【発明の属する技術分野】
本発明は衣服の縫製に用いる、ソフトな風合いを有する肩パッドに関する。
【０００２】
【従来の技術】
従来より、衣服の縫製に用いる肩パッドには、多種類の立体形状のものが使用されているが、このうち通気性の天井材と床材との間に綿形状の中材を挟んだ構造のものが、ソフトで弾力性のある肩パッドとして使用されている。また、特に風合いをソフトとするため天井材や床材に嵩高で弾力性のある不織布を使用したり、袖口に織物芯のバイアス使いを行うなどの工夫を行う場合もある。しかし、このようなソフトな風合いの肩パッドは衣服に取付けた後、アイロン掛けや洗濯などを繰り返すうちに、肩パッドの特に袖付け部分が伸びてしまい、型くずれが生じるという問題があった。そこで、このような伸びを防止するために、肩パッドに用いる素材を硬くして曲げ難くすることにより型パッドが変形しないようにする方法があるが、この場合肩パッド全体の風合いや、肩パッドの部分的な風合いが硬くなってしまい、着用感やなじみが悪くなるという問題があった。
【０００３】
【発明が解決しようとする課題】
本発明は、上述の問題を解決するものであり、天井材と床材との間に中材を挟んだ構造の肩パッドのソフトな風合いや着用感を損なうことなく、肩パッドの取付後に発生する伸びを止めることにより、型くずれを防ぐことができる肩パッドを提供することを課題とする。
【０００４】
【課題を解決するための手段】
前記課題を解決するための手段は、請求項１では、天井材と床材とが中材を挟んで積層された肩パッドであって、該天井材と該床材との間に短冊状の通気性の補強材が該補強材の長手方向が該肩パッドの袖側端部に対して略平行になるようにして積層されており、且つ該補強材は該天井材および／または該床材に固着しており、該補強材の長手方向の５％モジュラス値が、該天井材、該床材、該中材の各縦方向および各横方向の何れの５％モジュラス値よりも高いことを特徴とする肩パッドによる。
【０００５】
請求項２では、前記補強材のＫＥＳ試験法によるＢ値が前記天井材または床材のＢ値よりも低いことを特徴とする請求項１に記載の肩パッドによる。
【０００６】
請求項３では、前記補強材が前記天井材と前記中材との間に積層されており、該補強材は該天井材および／または該中材に固着していることを特徴とする請求項１または２に記載の肩パッドによる。
【０００７】
請求項４では、前記補強材が前記肩パッドの肩線部を含む後身頃部側に偏在して積層されていることを特徴とする請求項１〜３の何れかに記載の肩パッドによる。
【０００８】
請求項５では、前記補強材が繊維同士が接着した不織布であることを特徴とする請求項１〜４の何れかに記載の肩パッドによる。
【０００９】
請求項６では、前記補強材がセルロース系繊維を含む不織布であることを特徴とする請求項１〜５の何れかに記載の肩パッドによる。
【００１０】
【発明の実施の形態】
本発明の肩パッドは、図１および図２に例示するように、天井材１１と床材１２とが中材１３を挟んで積層された肩パッド１０であって、天井材１１と床材１２との間に短冊状の通気性の補強材１４が、補強材１４の長手方向が肩パッド１０の袖側端部１５に対して略平行になるようにして積層されており、且つ補強材１４は天井材１１および／または床材１２に固着しており、補強材１４の長手方向の５％モジュラス値が、天井材１１、床材１２、中材１３の各縦方向および各横方向の何れの５％モジュラス値よりも高いことを特徴とする肩パッドである。
【００１１】
前記天井材または床材の素材としては、従来肩パッド用に使用されているものであればよく、例えば不織布や織物、編物など通気性のある素材を使用することができる。また、天井材と床材とは同じ材料であることも、異なる材料であることもできる。
【００１２】
前記天井材または床材としての前記不織布は、例えばポリエステル、ナイロンなどの合成繊維、アセテートなどの半合成繊維、レーヨンなどの再生繊維、或いはウールなどの天然繊維からなる繊維ウェブをニードルパンチ、水流絡合などで絡合させた不織布が好ましく、また熱融着繊維や接着剤などにより、繊維同士を接着した、繊維の抜けない、ソフトで弾力性があるものがとくに好ましい。
【００１３】
前記天井材または床材としての織物や編物は、例えばポリエステル、ナイロンなどの合成繊維、アセテートなどの半合成繊維、レーヨンなどの再生繊維、或いはウールなどの天然繊維からなる繊維からなるブロード、スレキなどの織物や編物が好ましく、特に織、編構造は限定されないが、風合いがソフトなものが好ましい。また前記織物や編物を複数枚重ねたものを用いることができる。
【００１４】
前記天井材または床材はソフトなものが好ましく、例えばＫＥＳ試験法（日本繊維機械学会風合い計量と規格化委員会で開発された風合い測定システム）によるＢ値（単位長さあたりの曲げ剛性）が、縦方向、横方向ともに２．０ｇｆ・ｃｍ２／ｃｍ以下であることが好ましい。また、縦方向、横方向ともに０．７ｇｆ・ｃｍ２／ｃｍ以下であることが更に好ましい。また、肩パッドを取付けた衣服を着用した場合、肩パッドが体の動きに追従する必要があるため、前記天井材または床材は、袖口周辺部以外、特に後身頃の袖口周辺部以外は融通性やなじみや伸縮に寄与する伸びが多少あることが好ましく、例えばＪＩＳ　Ｌ１０８５−１９９８不織布芯地試験方法６．５引張強さ及び伸び率に準じて測定した５％伸長時の引張強さ（以下５％モジュラス値と称することがある）が、縦方向、横方向ともに、０．１〜１５Ｎ／５ｃｍ幅であることが好ましい。なお、本発明では、織物や編物の縦方向とは経糸の方向を意味し、横方向とは緯糸の方向を意味する。また、不織布の縦方向とは生産方向を意味し、横方向とは生産時の幅方向を意味する。しかし、織物、編物、不織布およびその他の素材で、縦方向が明確でない場合は５％モジュラス値が最も大きい方向を縦方向として、この縦方向に垂直な方向を横方向と定めるものとする。
【００１５】
前記天井材または床材の形状としては、図１に例示するように略半円形のものや、図２に例示するように、略半円形の短辺と略短冊形の長辺とをつなぎ合わせた形状のものなど、従来肩パッドとして使用される形状のものを用いることができる。また、図２に例示するように、天井材または床材は縫製などによっていくつかのパーツをつなぎ合わせて所定の形状とすることが可能であり、つなぎ合わせることにより立体形状とすることができる。図２では、天井材１１は後身頃部２０、前身頃部２１、袖部２２の３個のパーツが接合部２３、２３’でつなぎ合わせされて形成されている。
【００１６】
本発明の肩パッドは前記天井材と床材との間に、中材が挟み込まれており、天井材と中材と床材とが積層した構造となっている。前記中材としては通気性があり、柔軟な厚さのある素材であればよく、例えば繊維同士が接着や絡合により結合していない繊維ウェブや綿構造、および繊維同士が接着や絡合により結合した不織布構造のものがある。
【００１７】
前記繊維同士が結合していない繊維ウェブや綿構造を構成する繊維は、例えばポリエステル、ナイロンなどの合成繊維、アセテートなどの半合成繊維、レーヨンなどの再生繊維、或いはウールなどの天然繊維からなるが、レーヨンなどのセルロース系繊維のように吸湿性のある繊維が３０％以上含まれていることが好ましい。
【００１８】
前記中材としての不織布構造は前記天井材や床材と同様に、例えばポリエステル、ナイロンなどの合成繊維、アセテートなどの半合成繊維、レーヨンなどの再生繊維、或いはウールなどの天然繊維からなる繊維ウェブをニードルパンチ、水流絡合などで絡合させた不織布が好ましく、また熱融着繊維や接着剤などにより、繊維同士を接着した、ソフトで弾力性があるものが好ましい。なお、この不織布は前記天井材や床材よりも柔軟であることがより好ましく、例えば繊維同士の結合を少なくしたものがより好ましい。また、レーヨンなどのセルロース系繊維のように吸湿性のある繊維が３０％以上含まれていることも好ましい。
【００１９】
前記中材は上述のように前記天井材や床材よりも柔軟であることが好ましく、例えば、ＫＥＳ試験法によるＢ値が、前記天井材や床材のＢ値よりも小さいことが好ましい。また、肩パッドを取付けた衣服を着用した場合、肩パッドが体の動きに追従する必要があるため、前記中材は、伸びがあることが好ましく、５％モジュラス値が前記天井材や床材の５％モジュラス値よりも小さいことが好ましい。
【００２０】
本発明の肩パッドは前記天井材と床材との間に、更に補強材が積層されている。補強材の素材としては、不織布や織物、編物、多孔質の樹脂フィルムなど通気性のある素材を適宜選択して使用するか、或いはこれらの素材を組合わせ、例えば積層して使用することができるが、縫製のし易さなどを考慮すると不織布や織物、編物などのように繊維材料を含む素材が好ましい。
【００２１】
前記補強材としての不織布は、ポリエステル、ナイロンなどの合成繊維、アセテートなどの半合成繊維、レーヨンなどの再生繊維、或いはウールなどの天然繊維を用いて、乾式法、湿式抄造法、メルトブローン法、スパンボンド法などで得られた繊維ウェブを水流交絡法、ニードルパンチ法、ステッチボンド法などの物理的方法、サーマルボンド法などの熱による接着方法、レジンボンドなどの接着剤による接着方法で強度を発現させる方法を適宜組み合わせて製造することができる。このような不織布のうちでも、例えば芯鞘型やサイドバイサイド型の複合繊維からなる熱接着性繊維や、例えば合成樹脂からなる接着剤によって繊維同士が接着した不織布である場合には、繊維の接着部分で繊維同士がしっかりと固定されているので、初期の伸び状態における強度が高くなり、例えば５％モジュラス値などで表現される低伸度での引張強さが高くなるので好ましい。また、レーヨンなどのセルロース系繊維のように吸湿性のある繊維が含まれていることも好ましく、繊維全体に占める含有比率が３０％以上であればより好ましい。
【００２２】
前記補強材としての織物や編物は、例えばポリエステル、ナイロンなどの合成繊維、アセテートなどの半合成繊維、レーヨンなどの再生繊維、或いはウールなどの天然繊維からなる繊維からなるブロード、スレキなどの織物や編物が好ましく、特に織、編構造は限定されないが、風合いがソフトなものが好ましい。
【００２３】
前記補強材は、肩パッドを取付けた衣服を着用した場合、肩パッドの、袖口周辺部、特に後身頃の袖口周辺部の伸びを防止するために設けられるものである。このため、前記補強材は縦方向、横方向および斜め方向などの少なくとも一つの方向において、初期の伸び状態における強度が高いことが必要であり、例えば５％モジュラス値が、１０Ｎ／５ｃｍ幅以上であることが好ましく、１５Ｎ／５ｃｍ幅以上であることが更に好ましい。また、前記補強材はソフトなものが好ましく、例えばＫＥＳ試験法によるＢ値が、縦方向、横方向ともに０．５ｇｆ・ｃｍ２／ｃｍ以下であることが好ましく、０．３ｇｆ・ｃｍ２／ｃｍ以下であることが更に好ましい。また、前記補強材のＫＥＳ試験法によるＢ値が前記天井材または床材のＢ値よりも低いことが好ましく、例えば前記補強材の縦方向のＢ値が前記天井材または床材の縦方向のＢ値よりも低いか、または前記補強材の横方向のＢ値が前記天井材または床材の横方向のＢ値よりも低いことが好ましい。このように、前記補強材のＫＥＳ試験法によるＢ値が前記天井材または床材のＢ値よりも低いことにより、前記補強材のＢ値が前記天井材および床材のＢ値のうちいずれのＢ値よりも高い場合と比較して、肩パッド全体の風合いや、肩パッドの部分的な風合いをよりソフトに保ち、着用感やなじみをより良くすることができる。また、前記補強材の厚さが大きいと、肩パッドの表面に凹凸が生じて肩のラインを美しく形成することが困難となるので、前記補強材の厚さは小さい方が好ましく、例えば厚さはＪＩＳ　Ｌ１０８５−１９９８不織布芯地試験方法６．１Ａ法に準じて測定した値が０．１〜１．０ｍｍが好ましく、０．２〜０．５ｍｍが更に好ましい。
【００２４】
前記補強材は短冊状の形状であり、例えば図１または図２に例示するように、補強材１４の長辺の一つが天井材の袖側端部のライン１５に近似した略四辺形の形状をしている。また、補強材の面積は天井材の面積の８〜４０％であることが好ましく、１０〜２５％であることが更に好ましい。
【００２５】
前記補強材は該補強材の長手方向が該肩パッドの袖側端部に対して略平行になるようにして積層されており、且つ該補強材は該天井材および／または該床材に固着している。また、ここでいう略平行とは該補強材の長手方向が肩パッドの袖側端部に対して平行であるかまたは角度３０度以内、好ましくは角度１５度以内で交叉することを意味するものとする。また、前記補強材の長辺の一部または全部と肩パッドの袖側端（天井材または床材の袖側端）とが一致するようにして積層されていてもよい。また、肩パッドの袖側端（天井材または床材の袖側端）から離して積層されていてもよく、その最短距離は５０ｍｍ以内が好ましい。また、補強材が天井材および床材に固着しているとは、複数の補強材のうち一部の補強材が天井材に固着しており、他の補強材が床材に固着している場合を意味する。また、固着の方法としては、縫製による方法やホットメルト樹脂からなるペーストをドット状に補強材に塗布しておき、その後熱プレスによって貼り合わせる方法や、ホットメルト樹脂の粒状物を補強材に散布して付着させておき、その後熱プレスによって貼り合わせる方法などがある。
【００２６】
本発明の好ましい一例である図１または図２では補強材１４は、補強材１４の長手方向が肩パッド１０の袖側端部１５に対して平行になるようにして積層されており、且つ補強材１５は天井材１１に縫糸１６によって縫製されることにより固着している。図１または図２では補強材１４は天井材１１と中材１３との間に積層されており、補強材１４は天井材１１および／または中材１３に固着している。このように、図１または図２では天井材側に補強材が固着しており、床材側には補強材を有していないことによって、天井材が衣服の表地に縫付けられ、一方床材が肩と接触した時に、肩の動きに床材と中材とが追従することができるので、着用感やなじみを良くすることができる。なお、このように天井材側に補強材が固着しており、床材側には補強材を有していない場合は、補強材の曲げ剛性の値が天井材または床材の曲げ剛性の値よりも高くても、肩パッドを衣服に取付けた時の着用感やなじみを良くする効果がある。例えば、補強材のＫＥＳ試験法によるＢ値が天井材または床材のＢ値よりも高くても、肩パッドを衣服に取付けた時の着用感やなじみを良くする効果がある。
【００２７】
前記補強材は前記肩パッドの肩線部を含む後身頃部側に偏在して積層されていることが好ましい。本発明の好ましい一例である図１または図２では、補強材１４は肩線１７を含む後身頃部２０側に偏在して積層されている。より具体的には、補強材１４は肩線１７部分を含む後身頃部２０側に積層されている。このように後身頃部側に積層されていることよって、肩パッドの前身頃部をソフトな風合いのまま保持する効果があるので、前身頃部の補強をさほど必要としない場合に好適に適用することができる。
【００２８】
本発明では、前記短冊状の補強材の長手方向の５％モジュラス値が、前記天井材、前記床材、前記中材の各縦方向および各横方向の何れの５％モジュラス値よりも高いことを必要とする。このように、本発明では前記補強材の長手方向の５％モジュラス値が、前記天井材、前記床材、前記中材の各縦方向および各横方向の何れの５％モジュラス値よりも高いので、この補強材が肩パッドの袖側端部に対して略平行になるようにして、且つ該補強材が該天井材または該床材に固着することによって、衣服へ肩パッドを取付した後に発生する肩パッドの袖側端部での伸びを止めることができると共に、型くずれを防ぐことができる。また、前記短冊状の補強材の長手方向の５％モジュラス値が、前記天井材の縦方向の５％モジュラス値と前記床材の縦方向の５％モジュラス値とを加算した値よりも高い場合、若しくは前記天井材の横方向の５％モジュラス値と前記床材の横方向の５％モジュラス値とを加算した値よりも高い場合は上述の肩パッドの袖側端部での伸びを止めると共に、型くずれを防ぐという効果をより顕著に得ることができる。
【００２９】
以下、本発明の実施例につき説明するが、これは発明の理解を容易とするための好適例に過ぎず、本願発明はこれら実施例の内容に限定されるものではない。
【００３０】
【実施例】
（実施例１）
繊維の太さ２．２デシテックスのポリエステル繊維からなる繊維ウェブをニードルパンチによって絡合した後に、接着剤を塗布して、繊維同士を結合して面密度１００ｇ／ｍ２の不織布を得た。この不織布の厚さは２ｍｍであり、引張強さは縦方向が１４．４Ｎ／５ｃｍ幅であり、横方向が１６．１Ｎ／５ｃｍ幅であり、伸び率は縦方向が４３％であり、横方向が９８％であった。また、５％モジュラス値は縦方向が５．２Ｎ／５ｃｍ幅であり、横方向が０．６４Ｎ／５ｃｍ幅であった。また、ＫＥＳ試験法によるＢ値は、縦方向が０．４１５ｇｆ・ｃｍ２／ｃｍであり、横方向が０．４３７ｇｆ・ｃｍ２／ｃｍであった。この不織布を天井材および床材として使用するため図１に示す形にカットした。なお、天井材の袖側端部の曲線の長さは２２０ｍｍであった。次に、繊維の太さ２．２デシテックスのコットン繊維を用いて面密度１００ｇ／ｍ２の繊維ウェブを作製した。この繊維ウェブの厚さは４ｍｍであり、引張強さおよび５％モジュラス値は縦方向、横方向共に１．０Ｎ／５ｃｍ幅以下であった。また、ＫＥＳ試験法によるＢ値は、縦方向、横方向共に０．１０ｇｆ・ｃｍ２／ｃｍ以下であった。この繊維ウェブを中材として使用するため図１に示す形にカットした。次に、繊維の太さ２．３デシテックスのポリエステル繊維１５％と、１．７デシテックスのポリエステル繊維２５％と、３．３デシテックスのレーヨン繊維６０％とからなる繊維ウェブに、アクリル系のラテックス配合液を含浸した後、乾燥して接着樹脂含有量が全体の３６％である面密度３３ｇ／ｍ２の不織布を得た。この不織布の厚さは０．３２ｍｍであり、引張強さは縦方向が５５．０Ｎ／５ｃｍ幅であり、横方向が１９．７Ｎ／５ｃｍ幅であり、伸び率は縦方向が１８％であり、横方向が５３％であった。また、５％モジュラス値は縦方向が２６．９Ｎ／５ｃｍ幅であり、横方向が６．７Ｎ／５ｃｍ幅であった。また、ＫＥＳ試験法によるＢ値は、縦方向が０．１５４ｇｆ・ｃｍ２／ｃｍであり、横方向が０．０６１ｇｆ・ｃｍ２／ｃｍであった。この不織布を補強材として使用するため、この不織布の縦方向が長手方向となるようにして図１に示す略四辺形にカットした。この略四辺形の面積は天井材の面積の１９％であった。次に、上述の天井材、床材、中材、補強材を図１に示すように積層して、縫糸１６による縫製を行い図１に示す肩パッドを得た。この肩パッドは、短冊状の補強材の長手方向が肩パッドの袖側端部に対して略平行になるようにして積層されており、且つ天井材に固着しており、補強材の長手方向の５％モジュラス値が、天井材、床材、中材の各縦方向および各横方向の何れの５％モジュラス値よりも高く、この肩パッドを衣服に取付けて着用したところ、肩パッドのソフトな風合いや着用感を損なうことなく、肩パッドの取付後に発生する伸びを止めることができた。また、肩パッドの型くずれを防ぐことができた。
【００３１】
（実施例２）
実施例１において、補強材として、経糸および緯糸がポリノジック４０番手／１Ｓ×ポリエステル７５ｄ／３６ｆであり、織密度が７０本／インチ×２４本／インチの綾織りからなる、横方向にストレッチ性のある衣服用の織物芯を用いたこと以外は実施例１と同様にして、図１に示す肩パッドを得た。なお、この織物芯の面密度は５８ｇ／ｍ２であり、厚さは０．３８ｍｍであり、引張強さは縦方向が２３２Ｎ／５ｃｍ幅であり、横方向が１２０Ｎ／５ｃｍ幅であり、伸び率は縦方向が９．７％であり、横方向が５８％であった。また、５％モジュラス値は縦方向が１０９Ｎ／５ｃｍ幅であり、横方向が０．８５Ｎ／５ｃｍ幅であった。また、ＫＥＳ試験法によるＢ値は、縦方向が０．０２４ｇｆ・ｃｍ２／ｃｍであり、横方向が０．００９ｇｆ・ｃｍ２／ｃｍであった。この肩パッドは、短冊状の補強材の長手方向が肩パッドの袖側端部に対して略平行になるようにして積層されており、且つ天井材に固着しており、補強材の長手方向の５％モジュラス値が、天井材、床材、中材の各縦方向および各横方向の何れの５％モジュラス値よりも高く、この肩パッドを衣服に取付けて着用したところ、肩パッドのソフトな風合いや着用感を損なうことなく、肩パッドの取付後に発生する伸びを止めることができると共に肩パッドの型くずれを防ぐことができた。また、用いた補強材は横方向にストレッチ性があるので、肩パッドのソフトな風合いや着用感を損なうことないという効果をより顕著に得ることができた。
【００３２】
（実施例３）
実施例１において、補強材として、ポリエステルとコットンからなる平織りの衣服用の織物芯を用いたこと以外は実施例１と同様にして、図１に示す肩パッドを得た。なお、この織物芯の面密度は１０９ｇ／ｍ２であり、厚さは０．５０ｍｍであり、引張強さは縦方向が１８５Ｎ／５ｃｍ幅であり、横方向が１６１Ｎ／５ｃｍ幅であり、伸び率は縦方向が８．３％であり、横方向が１８％であった。また、５％モジュラス値は縦方向が１３５Ｎ／５ｃｍ幅であり、横方向が５４Ｎ／５ｃｍ幅であった。また、ＫＥＳ試験法によるＢ値は、縦方向が０．２４２ｇｆ・ｃｍ２／ｃｍであり、横方向が０．１９７ｇｆ・ｃｍ２／ｃｍであった。この肩パッドは、短冊状の補強材の長手方向が肩パッドの袖側端部に対して略平行になるようにして積層されており、且つ天井材に固着しており、補強材の長手方向の５％モジュラス値が、天井材、床材、中材の各縦方向および各横方向の何れの５％モジュラス値よりも高く、この肩パッドを衣服に取付けて着用したところ、肩パッドのソフトな風合いや着用感を損なうことなく、肩パッドの取付後に発生する伸びを止めることができると共に肩パッドの型くずれを防ぐことができた。
【００３３】
（比較例１）
繊維の太さ１．７デシテックスのナイロン繊維８０％と１．３デシテックスのナイロン繊維２０％とからなる繊維ウェブを加熱したエンボスロールと平滑ロールの間に通して、部分的に熱接着した面密度３２ｇ／ｍ２の不織布を得た。この不織布の厚さは０．２０ｍｍであり、引張強さは縦方向が１２．７Ｎ／５ｃｍ幅であり、横方向が４．５Ｎ／５ｃｍ幅であり、伸び率は縦方向が１８％であり、横方向が５９％であった。また、５％モジュラス値は縦方向が４．７Ｎ／５ｃｍ幅であり、横方向が０．４５Ｎ／５ｃｍ幅であった。この不織布を、実施例１において、補強材として用いたこと以外は実施例１と同様にして図１に示す肩パッドを得た。この肩パッドは、短冊状の補強材の長手方向が肩パッドの袖側端部に対して略平行になるようにして積層されており、且つ天井材に固着しており、補強材の長手方向の５％モジュラス値が、天井材または床材の縦方向の５％モジュラス値よりも低く、この肩パッドを衣服に取付けて着用したところ、肩パッドのソフトな風合いや着用感を損なうことなかったが、肩パッドの取付後に発生する伸びを止めることができなかった。
【００３４】
（比較例２）
実施例１において、補強材として、経糸および緯糸がポリエステル３０ｄ／１８ｆ×ポリエステル３０ｄ／１８ｆであり、織密度が８６本／インチ×５９本／インチの平織りからなる、縦方向、横方向共にストレッチ性のある衣服用の織物芯を用いたこと以外は実施例１と同様にして、図１に示す肩パッドを得た。なお、この織物芯の面密度は３２ｇ／ｍ２であり、厚さは０．３２ｍｍであり、引張強さは縦方向が１１６Ｎ／５ｃｍ幅であり、横方向が６０Ｎ／５ｃｍ幅であり、伸び率は縦方向が４６％であり、横方向が３７％であった。また、５％モジュラス値は縦方向が１．８Ｎ／５ｃｍ幅であり、横方向が１．８Ｎ／５ｃｍ幅であった。また、ＫＥＳ試験法によるＢ値は、縦方向が０．００８ｇｆ・ｃｍ２／ｃｍであり、横方向が０．００４ｇｆ・ｃｍ２／ｃｍであった。この肩パッドは、短冊状の補強材の長手方向が肩パッドの袖側端部に対して略平行になるようにして積層されており、且つ天井材に固着しており、補強材の長手方向の５％モジュラス値が、天井材または床材の縦方向の５％モジュラス値よりも低く、この肩パッドを衣服に取付けて着用したところ、肩パッドのソフトな風合いや着用感を損なうことなかったが、肩パッドの取付後に発生する伸びを止めることができなかった。
【００３５】
【発明の効果】
本発明の肩パッドは、短冊状の補強材の長手方向が肩パッドの袖側端部に対して略平行になるようにして積層されており、且つ天井材および／または床材に固着しており、補強材の長手方向の５％モジュラス値が、天井材、床材、中材の各縦方向および各横方向の何れの５％モジュラス値よりも高いので、この肩パッドを衣服に取付けて着用すると、肩パッドのソフトな風合いや着用感を損なうことなく、肩パッドの取付後に発生する伸びを止めることができる。また、肩パッドの型くずれを防ぐことができる。
【図面の簡単な説明】
【図１】（ａ）本発明の肩パッドの好ましい一例の平面図
（ｂ）本発明の肩パッドの好ましい一例の平面図の袖側端部１５における断面図
【図２】（ａ）本発明の肩パッドの好ましい他の一例の平面図
（ｂ）本発明の肩パッドの好ましい他の一例の平面図の接合部２３における断面図
【符号の説明】
１０　肩パッド
１１　天井材
１２　床材
１３　中材
１４　補強材
１５　袖側端部
１６　縫糸
１７　肩線
２０　後身頃部
２１　前身頃部
２２　袖部
２３　２３’接合部
【図１】
2004019030.tif 000003
【図２】
2004019030.tif 000004